(57)【要約】  １もしくは複数のポリエーテルジアミンを含んでなるエーテルアミン混合物、その生成法、およびそのエポキシ樹脂用の硬化剤としての使用。またエーテルアミン混合物は、ポリアミドおよびポリウレア化合物の調製に使用できる。【特許請求の範囲】
【請求項１】
式（Ｉ）:
【化１】
2021518467.tif 000006
式中：Ｒは疎水性ジオールから２個のヒドロキシル基を除去した後の疎水性ジオールの
ラジカルであり；ｎは１から３の範囲であり；ｘまたはｙの１つが０ならば
他方は１から９の範囲であるという条件の下に、ｘおよびｙはそれぞれが０から９の範
囲であり；そしてｘおよびｙの和は１から１０の範囲である、
の１もしくは複数のポリエーテルジアミンを含んでなるエーテルアミン混合物。
【請求項２】
ｘおよびｙがそれぞれ１から９の範囲であり、そしてｘおよびｙの和が２から１０の範囲である、請求項１に記載のエーテルアミン混合物。
【請求項３】
疎水性ジオールが６から１５個の炭素原子を有する請求項１に記載にエーテルアミン混合物。
【請求項４】
疎水性ジオールが脂環式ジオール、水素化芳香族ジオール、直鎖アルキルジオール、またはそれらの組み合わせから選択される請求項３に記載のエーテルアミン混合物。
【請求項５】
疎水性ジオールがシクロペンタンジオールまたはシクロヘキサンジオールである請求項３に記載のエーテルアミン混合物。
【請求項６】
ｘおよびｙの和が３から６の範囲である請求項１に記載のエーテルアミン混合物。
【請求項７】
式（Ｉ）の１もしくは複数のポリエーテルジアミンの少なくとも６０％のアミン基が一級アミンである請求項1に記載のエーテルアミン混合物。
【請求項８】
エーテルアミン混合物が、エーテルアミン混合物の総重量に基づき１０重量％未満のモノエーテルジアミンを含む請求項１に記載のエーテルアミン混合物。
【請求項９】
エーテルアミン混合物の生成法であって：
―疎水性ジオールをアルコキシル化反応ゾーンに充填し；
―アルコキシル化反応ゾーン内で疎水性ジオールをエチレンオキシドと接触させて前駆体ジオールを提供し、ここでエチレンオキシド  対  疎水性ジオールのモル比は１：１より高く１０：１までの範囲であり；そして
―前駆体ジオールを還元的アミノ化ゾーンに充填し、そして前駆体ジオールを還元的にアミノ化して式（Ｉ）：
【化２】
2021518467.tif 000007
式中：Ｒは疎水性ジオールから２個のヒドロキシル基を除去した後の疎水性ジオールの
ラジカルであり；ｎは１から３の範囲であり；ｘまたはｙの１つが０ならば
他方は１から９の範囲であるという条件の下に、ｘおよびｙはそれぞれが０から９の範
囲であり；そしてｘおよびｙの和は１から１０の範囲である、
の１もしくは複数のポリエーテルジアミンを含むエーテルアミン混合物を形成することを含んでなる前記生成法。
【請求項１０】
ｘおよびｙがそれぞれ１から９の範囲であり、そしてｘおよびｙの和が２から１０の範囲である、請求項９に記載の方法。
【請求項１１】
エチレンオキシド  対  疎水性ジオールのモル比が、２：１より高く１０：１までの範囲である請求項９に記載の方法。
【請求項１２】
疎水性ジオールが６から１５個の炭素原子を有する請求項９に記載の方法。
【請求項１３】
疎水性ジオールが脂環式ジオール、水素化芳香族ジオール、直鎖アルキルジオール、またはそれらの組み合わせから選択される請求項１２に記載の方法。
【請求項１４】
エポキシ樹脂系の生成法であって：
―請求項１に記載のエーテルアミン混合物を準備し；
―エポキシ樹脂を準備し；
―エーテルアミン混合物およびエポキシ樹脂を接触させてエポキシ樹脂系を形成する、
ことを含んでなる前記方法。
【請求項１５】
硬化エポキシ樹脂系の生成法であって：
―請求項１に記載のエーテルアミン混合物を準備し；
―エポキシ樹脂を準備し；
―エーテルアミン混合物およびエポキシ樹脂を接触させてエポキシ樹脂系を形成し、そして
―エポキシ樹脂系を硬化する、
ことを含んでなる前記方法。
【請求項１６】
エポキシ樹脂系の硬化工程が、エポキシ樹脂系を約５℃から３０℃の範囲の温度に６から２４時間の範囲の期間供することを含んでなる請求項１５に記載の方法。
【請求項１７】
請求項１に記載のエーテルアミン混合物を有機ポリイソシアネートと反応させることを含んでなるポリウレアの生成法。
【請求項１８】
請求項１７に記載の方法により生成されるポリウレア。
【請求項１９】
―疎水性ジオールをアルコキシル化反応ゾーンに充填し；
―アルコキシル化反応ゾーン内で疎水性ジオールをエチレンオキシドと接触させて前駆体
ジオールを提供し、ここでエチレンオキシド  対  疎水性ジオールのモル比は１：１より高く１０：１までの範囲であり；そして
―前駆体ジオールを還元的アミノ化ゾーンに充填し、そして前駆体ジオールを還元的にアミノ化して式（Ｉ）：
【化３】
2021518467.tif 000008
式中：Ｒは疎水性ジオールから２個のヒドロキシル基を除去した後の疎水性ジオールの
ラジカルであり；ｎは１から３の範囲であり；ｘまたはｙの１つが０ならば
他方は１から９の範囲であるという条件の下に、ｘおよびｙはそれぞれが０から９の範
囲であり；そしてｘおよびｙの和は１から１０の範囲である、
の１もしくは複数のポリエーテルジアミンを含むエーテルアミン混合物を形成する工程を含んでなる方法により生成されるエーテルアミン混合物。
【請求項２０】
ｘおよびｙがそれぞれ１から９の範囲であり、そしてｘおよびｙの和が２から１０の範囲である、請求項１９に記載の方法。
【請求項２１】
エチレンオキシド  対  疎水性ジオールのモル比が、２：１より高く１０：１までの範囲である請求項１９に記載の方法。
【請求項２２】
請求項１５の方法により形成される複合材。
【発明の詳細な説明】
【技術分野】
【０００１】
関連出願との関係
本出願は、２０１８年３月１９日に出願された米国特許仮出願第６２／６４４，８４８号明細書の利益を主張し、その開示内容は引用により全部、明白に本明細書に編入する。
【０００２】
研究開発に関する連邦政府支援の表明
適用なし
【０００３】
分野
本開示は一般に、１もしくは複数のポリエーテルジアミンを含んでなるエーテルアミン混合物、その生産法、およびエポキシ樹脂用の硬化剤としてのその使用に関する。そのようなエーテルアミン混合物を含有するエポキシ樹脂系は、例えば自己水平性（ｓｅｌｆ−ｌｅｖｅｌｉｎｇ）(および自己硬化性)塗り床剤、厚膜天板を調製するため、および他の装飾用塗装の応用に特に適するものになる。１もしくは複数のポリエーテルジアミンを含むエーテルアミン混合物は、ポリアミドおよびポリウレア化合物の調製にも使用することができる。
【背景技術】
【０００４】
背景
ポリエーテルアミンは、エポキシ樹脂の硬化剤として、またはポリアミドもしくはポリウレアの合成において反応物として広く使用されている。そのようなポリエーテルアミンは、一般にアルキレンオキシドとアルコールとの反応でポリオキシアルキレンポリオールを形成し、続いて還元的アミノ化によりヒドロキシル基のアミン基への変換により生成される。
【０００５】
最先端の技術にもかかわらず、硬化性エポキシ樹脂用の硬化剤として使用できる新規ポリエーテルアミンの開発の必要性が持続的に存在し、この新規ポリエーテルアミンはエポキシ樹脂用に様々な硬化条件、およびそれから得られる硬化したエポキシ組成物に独自の特性をもたらす。
【０００６】
したがって本開示の目的は、エポキシ樹脂用の硬化剤として使用できるポリエーテルアミンを含んでなるエーテルアミン混合物を提供することであり、ここでそれを含有するエポキシ樹脂系は、室温で自己硬化能を有し、そしていったん硬化すれば例えば限定するわけではないが、塗り床剤、厚膜天板のような応用、および他の装飾用塗装の応用に良好な柔軟性（ｆｌｅｘｉｂｉｌｉｔｙ）を有する。本開示の別の目的は、そのようなエーテルアミン混合物を生成する方法を提供することである。
【発明を実施するための形態】
【０００７】
詳細な説明
本開示の少なくとも１つの態様を詳細に説明する前に、本開示はその応用を以下の記載で説明する構成要素または工程または方法論の構成および配置の詳細に限定されないと理解されるべきである。本開示は他の態様、または様々な方法で実施または実行することが可能である。また本明細書で採用する表現法および用語法は、説明を目的とするものであり、限定と見なすべきではないと理解される。
【０００８】
本明細書で別段の定めがない限り、本開示と関連して使用される技術用語は、当業者に
より通常理解されている意味を有するものである。さらに文脈から別の解釈が必要とされない限り、単数形は複数を含み、そして複数形は単数を含むものとする。
【０００９】
本明細書で言及する全ての特許、公開された特許出願、および非特許刊行物は、本開示が関係する技術分野の当業者の技術水準を示す。本出願の任意の部分で引用される全ての特許、公開された特許出願、および非特許刊行物は、各個別の特許または刊行物が個別具体的に引用により編入されているように、そしてそれらが本開示と矛盾しない程度と同じ程度までそれら全部を引用により明白に本明細書に編入する。
【００１０】
本明細書に開示するすべての組成物および／または方法は、本開示に照らして必要以上の実験を行わずに作成でき、そして実施できる。本開示の組成物および方法は態様および好適な態様という用語で記載したが、当業者には本開示の概念、精神、および範囲から逸脱せずに本明細書に記載する組成物および／または方法に、そして方法の工程または工程の順序に変更を適用できることが明白である。そのような当業者には明白なすべての類似する置き換えおよび修飾は、本開示の精神、範囲および概念の中にあると見なされる。
【００１１】
本開示に従い使用されるように、以下の用語は別段の定めがない限り、以下の意味を有すると理解すべきである。
【００１２】
用語“ａ”または“ａｎ”の使用は、用語「含んでなる（ｃｏｍｐｒｉｓｉｎｇ）」、「含む（ｉｎｃｌｕｄｉｎｇ）」、「有する（ｈａｖｉｎｇ）」または「含む（ｃｏｎｔａｉｎｉｎｇ）」（またはそのような用語の派生形）と関連して使用する場合、「１つ」を意味するものだが、これはまた「１もしくは複数」、「少なくとも１つ」および「１または１より多く」という意味とも合致する。
【００１３】
用語「または」の使用は、もっぱら代替物を明らかに示し、そして代替物が相互に排他的である場合のみを除き、「および／または」を意味するために使用する。
【００１４】
本開示を通して用語「約」は、値が定量する装置、メカニズムまたは方法の誤差の固有変動性、あるいは測定される対象（１もしくは複数）間に存在する固有の変動性を含むことを示す。例えば限定するわけではないが、用語「約」を使用する場合、それが指す表示した値は、プラスマイナス１０パーセント、または９パーセント、または８パーセント、または７パーセント、または６パーセント、または５パーセント、または４パーセント、または３パーセント、または２パーセントまたは１パーセントまで、あるいはそれらの間の１もしくは複数の画分で変動してよい。
【００１５】
「少なくとも１つ」の使用は、１ならびに限定するわけではないが１，２，３，４，５，１０，１５，２０，３０，４０，５０，１００等を含む１より多くの任意の量を含むと理解されるものである。用語「少なくとも１つ」は、それが指す用語に依存して最高１００または１０００またはそれより多くに拡張することができる。さらに１００／１０００の量は、より低い、またはより高い限界も満足な結果を生じる可能性があるので、限定と考えるものではない。
【００１６】
さらに「Ｘ、ＹおよびＺの少なくとも１つ」という句は、Ｘ単独、Ｙ単独およびＺ単独、ならびにＸ，Ｙ，およびＺの任意の組み合わせを含むものと理解される。同様に「ＸおよびＹの少なくとも１つ」という句は、Ｘ単独、Ｙ単独、ならびにＸおよびＹの任意の組み合わせを含むものと理解される。さらに「少なくとも１つ」という句は、任意の数の構成要素と共に使用でき、そして前記に説明した意味に類似する意味を有すると理解される。
【００１７】
序数の用語（すなわち「第１」、「第２」、「第３」、「第４」等）の使用は、２以上の項目（ｉｔｅｍｓ）間を差別化する目的のみであり、別段の定めがない限り、他の項目に対していかなる１つの項目の順序または序列または重要性、あるいは添加の順番も意味するものではない。
【００１８】
本明細書で使用する場合、用語「含んでなる（ｃｏｍｐｒｉｓｉｎｇ）」（およびその任意の形、例えば“ｃｏｍｐｒｉｓｅ”および“ｃｏｍｐｒｉｓｅｓ”）、「有する（ｈａｖｉｎｇ）」（およびその任意の形、例えば“ｈａｖｅ”および“ｈａｓ”）、「含む（ｉｎｃｌｕｄｉｎｇ）」（およびその任意の形、例えば"ｉｎｃｌｕｄｅｓ”および“ｉｎｃｌｕｄｅ”）または「含む（ｃｏｎｔａｉｎｉｎｇ）」（およびその任意の形、例えば“ｃｏｎｔａｉｎｓ”および“ｃｏｎｔａｉｎ”）は、包括的、すなわち制限がなく（ｏｐｅｎ−ｅｎｄｅｄ）、そして追加の非言及要素または方法工程を排除しない。
【００１９】
本明細書で使用する句「またはそれらの組み合わせ」および「およびそれらの組み合わせ」は、用語に先行する列挙した項目の全ての並べ替えおよび組み合わせを指す。例えば「Ａ，Ｂ，Ｃまたはそれらの組み合わせ」は：Ａ，Ｂ，Ｃ，ＡＢ，ＡＣ，ＢＣ，またはＡＢＣの少なくとも１つを含むことを意図し、そして特定の文脈で順序が重要ならばＢＡ，ＣＡ，ＣＢ，ＣＢＡ，ＢＣＡ，ＡＣＢ，ＢＡＣまたはＣＡＢの少なくとも１つを含むことを意図する。この例に続いて明確に含まれるのは、１もしくは複数の項目または用語の反復を含む組み合わせ、例えばＢＢ，ＡＡＡ，ＣＣ，ＡＡＢＢ，ＡＡＣＣ，ＡＢＣＣＣＣ，ＣＢＢＡＡＡ，ＣＡＢＢＢ等である。当業者は文脈から明らかにそうでない場合を除き、一般に任意の組み合わせの中の項目および用語の数に制限はないと理解するだろう。同じ考え方で、用語「およびそれらの組み合わせ」は、句「からなる群から選択される」と一緒に使用される場合、その句に先行する列挙した項目の全ての並び替えおよび組み合わせを指す。
【００２０】
「１つの態様において」、「態様では」、「１つの態様によれば」等の句は、一般にその句に続く特定の機能、構造または特徴が本開示の少なくとも１つの態様に含まれることを意味し、そして本開示の１より多くの態様に含まれ得ることを意味する。重要なことは、そのような句は非限定的であり、そして同じ態様を必ずしも指していないが、もちろん１もしくは複数の先行する、および／または後述する態様を指すことができる。例えば添付の請求の範囲では、任意の請求する態様を任意の組み合わせで使用することができる。
【００２１】
本明細書で使用する用語「重量による％」、「重量％」、「重量パーセント」または「重量によるパーセント」は、互換的に使用される。
【００２２】
本明細書で使用する句「室温」は、周辺の作業環境の周囲温度（例えば、硬化性組成物が使用される領域、建物または部屋の温度）を指し、硬化を促進するために硬化性組成物に直接かける熱の結果として生じる任意の温度変化を排除する。室温は一般に約５℃から約３０℃の間、または約１０℃から約３０℃の間、より具体的には約１５℃から約２５℃の間、そしてより一層特別には約２０℃から約２５℃である。
【００２３】
１つの観点によれば、本開示は式（Ｉ）:
【化１】
2021518467.tif 000002
の１もしくは複数のポリエーテルジアミンを含んでなるエーテルアミン混合物を対象とし、式中：Ｒは疎水性ジオールから２個のヒドロキシル基を除去した後の疎水性ジオールのラジカルであり；ｎは１から３の範囲であり；ｘおよびｙはそれぞれが１から９の範囲であり；そしてｘおよびｙの和は２から１０の範囲である。別の態様では、ｘまたはｙの１つが０ならば、他方は１から９の範囲であるという条件の下に、ｘおよびｙはそれぞれが０から９の範囲であり、そしてｘおよびｙの和は１から１０の範囲である。
【００２４】
疎水性ジオールは、脂環式ジオール、水素化芳香族ジオール、直鎖アルキルジオール、またはそれらの組み合わせから選択されることができる。
【００２５】
１つの態様では、疎水性ジオールが６から１５個の炭素原子を含んでなる。別の態様では、疎水性ジオールが６から１２個の炭素原子を含んでなる。さらに別の態様では、疎水性ジオールが６から１０個の炭素原子を含んでなる。
【００２６】
脂環式ジオールの非限定的例は、例えば限定するわけではないが、１，３−シクロペンタンジオール，１，２−シクロヘキサンジオール，１，３−シクロヘキサンジオール，１，３−シクロヘキサンジメタノール，１，４−シクロヘキサンジオール，１，４−シクロヘキサンジメタノール，１，５−シクロオクタンジオールのようなシクロペンタンジオールおよびシクロヘキサンジオール：ビスフェノールＦ，ビスフェノールＡ，ハイドロキノン，カテコールおよびレゾルシノールの水素化誘導体、およびそれらの組み合わせを含む。１つの特に好適なシクロヘキサンジオールは、１，４−シクロヘキサンジメタノール（ＣＨＤＭ）である。
【００２７】
直鎖アルキルジオールの非限定的例には、１，６−ヘキサンジオール、７−ヘプタン  ジオール、１，８−オクタンジオール、１，９−ノナンジオールおよび１，１０−デカンジオールを含む。１つの特に好適な直鎖アルキルジオールは１，８−オクタンジオールである。
【００２８】
別の態様では、疎水性ジオールはネオペンチルグリコールであることができる。
【００２９】
ｘおよびｙの和は、１から９，または１から８、または２から８，または２から７，または３から７，または３から６，または４から５の範囲、または約４．５であることができる。別の態様では、ｎは１から２の範囲である。
【００３０】
特に好適な態様では、式（Ｉ）の“Ｒ”は、式（ＩＩ）に表されるように、２つのヒドロキシル基を除去した後の疎水性ジオール１，４−シクロヘキサンジメタノールのラジカルである：
【化２】
2021518467.tif 000003
式中、ｘ、ｙおよびｎは、式（Ｉ）について前記に定義したものと同じである。
【００３１】
１つの態様では、式（Ｉ）の１もしくは複数のポリエーテルジアミンのアミン基は、少なくとも６０％、または少なくとも６５％、または少なくとも７０％、または少なくとも７５％が一級アミンである。１つの特定の態様では、式（Ｉ）の１もしくは複数のポリエーテルジアミンのアミン基の約７５から８０％が一級アミンである。
【００３２】
別の態様では、エーテルアミン混合物は、エーテルアミン混合物の総重量に基づき１０重量％未満のモノエーテルジアミンを含んでなる。
【００３３】
さらに別の態様では、エーテルアミン混合物は式（ＩＩＩ）の１もしくは複数のポリエーテルジアミンを含んでなることができ：
【化３】
2021518467.tif 000004
式中、Ｒは疎水性ジオールから２個のヒドロキシル基を除去した後の疎水性ジオー
ル（前記のような）のラジカルであり；ｎは１から３の範囲であり；ｘおよびｙはそれぞれが１から９の範囲であり；そしてｘおよびｙの和は２から１０の範囲である。別の態様では、ｘまたはｙの１つが０ならば、他方は１から９の範囲であるという条件の下に、ｘおよびｙはそれぞれが０から９の範囲であり、そしてｘおよびｙの和は１から１０の範囲である。
【００３４】
また本開示はエーテルアミン混合物の生成法を対象とし、この方法は：（ｉ）疎水性ジオール（前記のような）をアルコキシル化反応ゾーンに充填（ｃｈａｒｇｅ）し；（ｉｉ）アルコキシル化反応ゾーン内で疎水性ジオールをエチレンオキシドと接触させて前駆体ジオールを提供し、ここでエチレンオキシド  対  疎水性ジオールのモル比は約１：１から約１０：１、または約２：１から約１０：１、または約２：１から約９：１、または約２：１から約８：１、または約２：１から約７：１、または約２：１から約６：１、または約３：１から約６：１、または約３：１から約５：１、または約４：１から約５：１までの範囲、または約４．５：１であり：そして（ｉｉｉ）前駆体ジオールを還元的アミノ化ゾーンに充填し、そして前駆体ジオールを還元的にアミノ化して式（Ｉ）の１もしくは複数のポリエーテルジアミンを含むエーテルアミン混合物を形成することを含んでなる。
【００３５】
疎水性ジオールがアルキレンオキシドと接触する期間は、前駆体ジオールを形成するために十分となるような時間であり、そしてある態様では約０．５時間から約２４時間の範囲となり得る。
【００３６】
アルコキシル化反応ゾーンは閉鎖反応容器であることができ、ここでアルコキシル化は塩基性触媒の存在下で高温および高圧下で行われる。すなわちアルコキシル化は約５０℃
から約１５０℃の範囲の温度、および約４０ｐｓｉから約１００ｐｓｉの圧で行うことができる。塩基性触媒は塩基―触媒型反応で通常使用される任意のアルカリ性化合物、例えば水酸化ナトリウム、水酸化リチウム、水酸化カリウム、または水酸化セシウムのようなアルカリ金属水酸化物、あるいはジメチルシクロヘキシルアミンまたは１，１，３，３−テトラメチルグアニジンのような三級アミンでよい。アルコキシル化後、生じた混合物を真空ストリッピングして不要な成分、例えば余分な未反応アルキレンオキシド、水および／または塩基性触媒を除去し、一方、生じた前駆体ジオールを残しておく。
【００３７】
ある態様では、還元的アミノ化の前に、前駆体ジオールは例えば蓚酸またはケイ酸マグネシウムのような任意の適切な酸または化学的吸着剤により中和し、そして不溶性物質を除くために濾過することができる。
【００３８】
１つの特定の態様では、前駆体ジオールを還元的にアミノ化する工程は還元的アミノ化触媒、水素およびアンモニアの存在下で行われる。より詳細には、前駆体ジオールの還元的アミノ化工程は、前駆体ジオールを還元的アミノ化ゾーンに充填することを含み、ここで前駆体ジオールは還元的アミノ化触媒（水素化―脱水素化触媒と呼ばれることもある）と接触し、そして還元的アミノ化条件下でアンモニアおよび水素の存在下で還元的にアミノ化される。そのような還元的アミノ化条件は、例えば約１５０℃から約２７５℃の範囲の温度、および約１８０℃から約２２０℃の間の温度範囲で約５００から約５００ｐｓｉの範囲の圧を含み、そして約１５００から約２５００ｐｓｉの範囲の圧が好適である。
【００３９】
還元的アミノ化工程には、米国特許第３，６５４，３７０号明細書（この内容は全部、引用により本明細書に編入する）に記載されているような任意の適切な水素化触媒を使用することができる。ある態様では、水素化触媒は、クロム、モリブデンまたはタングステンのような周期表の第ＶＩＢ族の１もしくは複数の金属と混合された、鉄、コバルト、ニッケル、ルテニウム、ロジウム、パラジウム、白金のような周期表の第ＶＩＩＩＢ族の１もしくは複数の金属を含んでなることができる。銅のような周期表の第ＩＢ族からのプロモーター（ｐｒｏｍｏｔｅｒ）も含むことができる。例として米国特許第３，１５２，９９８号明細書に開示されている種類の触媒のような、約６０モルパーセントから約８５モルパーセントのニッケル、約１４モルパーセントから約３７モルパーセントの銅、および約１モルパーセントから約５モルパーセントのクロム（クロミアとして）を含んでなる触媒を使用することができる。別の例として、約７０重量％から約９５重量％のコバルトおよびニッケルの混合物、および約５重量％から約３０重量％の鉄を含む、米国特許第４，０１４，９３３号明細書に開示されている型の触媒を使用することができる。別の例として、ニッケル、銅、および第３成分（これは鉄、亜鉛、ジルコニウムまたはそれらの混合物でよい）を含んでなる、米国特許第４，１５２，３５３号明細書に開示されている型の触媒、例えば約２０重量％から約４９重量％のニッケル、約３６重量％から約７９重量％の銅および約１重量％から約１５重量％の鉄、亜鉛、ジルコニウム、またはそれらの混合物を含む触媒を使用することができる。さらに別の例では、米国特許第４，７６６，２４５号明細書に開示されているような型の、約６０重量％から約７５重量％のニッケル、および約２５重量％から約４０重量％のアルミニウムを含んでなる触媒を使用することができる。
【００４０】
還元的アミノ化は、還元的アミノ化触媒の固定床を含む反応槽に前駆体ジオール、アンモニアおよび水素が連続的に充填され、そして反応生成物が連続的に取り出される連続的基準で行われることが好ましい。
【００４１】
過剰な水素およびアンモニアをリサイクル用に回収するために、反応生成物は適切に減圧され、そして次いで分画されて反応の副生水を除去し、そして所望のエーテルアミン混合物を提供する。
【００４２】
還元的アミノ化の実施では、使用される還元的アミノ化条件は前駆体ジオール原料ヒドロキシル当量あたり約４モルから約１５０モルのアンモニアの使用を適切に含むことができる。水素は、好ましくは前駆体ジオール原料のヒドロキシル当量あたり約０．５モル当量から約１０モル当量の水素の範囲の量で使用される。反応がバッチ式で行われる場合、反応ゾーン内の接触時間は、適切には約０．１時間から約６時間、そしてより好ましくは約０．１５時間から約２時間の範囲内であることができる。
【００４３】
反応が触媒ペレットを使用して連続的基準で行われる場合、反応速度は適切には１立方センチメートルの触媒、１時間あたり約０．１グラムから約２グラムの原料、より好ましくは反応速度は１立方センチメートルの触媒、１時間あたり約０．３グラムから約１．６グラムの原料となり得る。
【００４４】
また還元的アミノ化は、１モルの前駆体ジオールあたり約1モルから約２００モルのアンモニア、そしてより好ましくは１モルの前駆体ジオールあたり約４モルから約１３０モルのアンモニアの存在下で行うことができる。１モルの前駆体ジオールあたり約０．１モルから約５０モルの水素を使用することができ、そしてより好ましくは１モルの前駆体ジオールあたり約１モルから約２５モルの水素を使用することができる。
【００４５】
別の観点では、本開示は、本開示の方法に従い生成されるエーテルアミン混合物を対象とする。
【００４６】
本開示によるエーテルアミン混合物の好ましい特性により、エーテルアミン混合物はエポキシ樹脂用の硬化剤として、またはポリアミドおよびポリウレア化合物の調製における反応物として使用することができ、これら化合物は例えば自己均展性（ｓｅｌｆ−ｌｅｖｅｌｉｎｇ）(および自己硬化性)塗り床剤、厚膜天板の調製、および他の装飾用塗装の応用を含む様々な工業的応用に使用することができる。
【００４７】
さらに別の観点では、本開示はエポキシ樹脂および本明細書に開示するエーテルアミン混合物を含んでなるエポキシ樹脂系を対象とする。また本開示は、エポキシ樹脂をここに開示するエーテルアミン混合物と接触させることを含んでなるエポキシ樹脂系の形成法を対象とする。
【００４８】
エポキシ樹脂は、混合物が重合して本明細書に開示するエーテルアミン混合物または他のアミン硬化剤とのそのブレンドのポリエーテルジアミンを含む有用な材料を形成するように、分子あたり平均で少なくとも1エポキシド基、好ましくは分子あたり少なくとも１．３エポキシド基、そしてより好ましくは分子あたり少なくとも１．６エポキシド基の１，２−エポキシ当量（官能性）を有する反応性エポキシ樹脂(１もしくは複数)の１つもしくは混合物でよく、そしてさらに一層好ましくは、分子あたり少なくとも２エポキシ基の官能性を有するエポキシ樹脂でよい。別の態様では、エポキシ樹脂は平均して分子あたり少なくとも１．３のエポキシド基から分子あたり約８のエポキシド基、好ましくは分子あたり少なくとも約１．６のエポキシド基から分子あたり約５のエポキシド基の範囲の官能性を有する。エポキシ樹脂は飽和もしくは不飽和、直鎖もしくは分岐の脂肪族、脂環式、芳香族または複素環式であることができ、そして臭素またはフッ素のような置換基を持つことができる。これはモノマーもしくはポリマーの液体もしくは固体であることができるが、好ましくは液体、または室温で低融点の固体である。
【００４９】
１つの態様によれば、エポキシ樹脂はポリグリシジルエポキシ化合物、例えばポリグリシジルエーテル，ポリ（β−メチルグリシジル）エーテル，ポリグリシジルエステルまたはポリ（β−メチルグリシジル）エステルである。ポリグリシジルエーテル、ポリ（β−
メチルグリシジル）エーテル，ポリグリシジルエステルおよびポリ（β−メチルグリシジル）エステルの合成および例は、米国特許第５，９７２，５６３号明細書に開示され、これは引用により本明細書に編入する。例えばエーテルは、少なくとも１個のフリーアルコール性ヒドロキシル基および／またはフェノール性ヒドロキシル基を有する化合物を、適切に置換されたエピクロロヒドリンとアルカリ条件下で、または酸性触媒の存在下で反応させ、続いてアルカリ処理することにより得られる。アルコールは例えば、非環式アルコール、例えばエチレングリコール、ジエチレングリコールおよびより高次のポリ（オキシエチレン）グリコール、プロパン−１，２−ジオール、またはポリ（オキシプロピレン）グリコール，プロパン−１，３−ジオール，ブタン−１，４−ジオール，ポリ（オキシテトラメチレン）グリコール、ペンタン−１，５−ジオール，ヘキサン−１，６−ジオール，ヘキサン−２，４，６−トリオール、グリセロール，１，１，１−トリメチロールプロパン，ビストリメチロールプロパン，ペンタエリスリトール、およびソルビトールであることができる。しかし適切なグリシジルエーテルは、１，３−または１，４−ジヒドロキシクロヘキサン，ビス（４−ヒドロキシシクロ−ヘキシル）メタン，２，２−ｂビス（４−ヒドロキシシクロヘキシル）プロパンまたは１，１−ビス（ヒドロキシメチル）シクロヘキサ−３−エンのような脂環式アルコールから得ることもでき、あるいはそれらは、Ｎ，Ｎ−ビス（２−ヒドロキシエチル）アニリンまたはｐ，ｐ’−ビス（２−ヒドロキシエチルアミノ）ジフェニルメタンのような芳香族環を有することができる。
【００５０】
ポリグリシジルエーテルまたはポリ（β−メチルグリシジル）エーテルの代表例は、単環式フェノール、例えばレゾルシノールまたはハイドロキノンに基づくもの、または多環式フェノールに基づくもの、例えばビス（４−ヒドロキシフェニル）メタン（ビスフェノールＦ），２，２−ビス（４−ビドロキシフェニル）プロパン（ビスフェノーＡ），ビス（４−ビドロキシフェニル）Ｓ（ビスフェノールＳ），アルコキシル化ビスフェノールＡ，ＦまたはＳ，トリオール延長型（ｔｒｉｏｌ  ｅｘｔｅｎｄｅｄ）ビスフェノールＡ，ＦまたはＳ、および臭素化ビスフェノールＡ，ＦまたはＳ，水素化ビスフェノールＡ，ＦまたはＳ，フェノールおよびペンダント基もしくは鎖を持つフェノールのグリシジルエーテルに基づくもの、フェノールまたはクレゾールとホルムアルデヒドとの酸性条件下で得られる縮合生成物に基づくもの、例えばフェノールノボラックおよびクレゾールノボラック、またはシロキサンジグリシジルに基づくものを含む。
【００５１】
ポリグリシジル エステルおよびポリ(β-メチルグリシジル)エステルは、エピクロロヒドリンまたはグリセロール  ジクロロヒドリンまたはβ-メチルエピクロロヒドリンと、ポリカルボン酸化合物を反応させることにより生成することができる。反応は、経験的に塩基の存在下で行われる。ポリカルボン酸化合物は、例えばグルタル酸、アジピン酸、ピメリン酸、スベリン酸、アゼライン酸、セバシン酸、または二量体化もしくは三量体化リノール酸であることができる。しかし同様に脂環式ポリカルボン酸、例えばテトラヒドロフタル酸，４−メチルテトラヒドロフタル酸，ヘキサヒドロフタル酸または４−メチルヘキサヒドロフタル酸を使用することも可能である。また例えばフタル酸、イソフタル酸、トリメリト酸またはピロメリト酸のような芳香族ポリカルボン酸を使用することも可能であり、あるいは例えばトリメリト酸およびポリオールのカルボキシル―末端付加物、例えばグリセロールまたは２，２−ビス（４−ビドロキシシクロヘキシル）プロパンを使用ことができる。
【００５２】
別の態様では、エポキシ樹脂は非-グリシジルエポキシ化合物である。非-グリシジルエポキシ化合物は、直鎖、分岐または環式構造であることができる。例えばエポキシド基が脂環式または複素環式環系の一部を形成する１もしくは複数のエポキシド化合物を含めることができる。他には少なくとも１つのケイ素原子を含有する基に直接または間接的に結合している少なくとも１つのエポキシシクロヘキシル基を含むエポキシ含有化合物を含む。例は米国特許第５，６３９，４１３号明細書に開示され、これは引用により本明細書に
編入する。さらに他には、１もしくは複数のシクロヘキセンオキシド基を含むエポキシド、および１もしくは複数のシクロペンテンオキシド基を含むエポキシドがある。特に適する非−グリシジルエポキシ化合物のものには、エポキシド基が脂環式または複素環式環系の一部を形成する以下の二官能性非−グリシジルエポキシド化合物を含む。：ビス（２，３−エポキシシクロペンチル）エーテル，１，２−ビス（２，３−エポキシシクロペンチルオキシ）エタン，３，４−エポキシシクロヘキシル―メチル３，４−エポキシシクロヘキサンカルボキシレート，３，４−エポキシ−６−メチル−シクロヘキシルメチル３，４−エポキシ−６−メチルシクロヘキサンカルボキシレート，ジ（３，４−エポキシシクロヘキシルメチル）ヘキサンジオエート，ジ（３，４−エポキシ−６−メチルシクロヘキシルメチル）ヘキサンジオエート，エチレンビス（３，４−エポキシシクロヘキサンカルボキシレート），エタンジオールジ（３，４−エポキシシクロヘキシルメチル）エーテル，ビニルシクロヘキセンジオキシド，ジシクペンタジエンジエポキシドまたは２−（３，４−エポキシシクロヘキシル−５，５−スピロ−３，４−エポキシ）シクロヘキサン−１，３−ジオキサン、および２，２’−ビス−（３，４−エポキシ−シクロヘキシル）−プロパン。
【００５３】
別の態様では、エポキシ樹脂は好ましくは水酸化ナトリウムまたは水酸化カリウムのような塩基性触媒、エピクロロヒドリンのようなエピハロヒドリンの存在下で、ホルムアルデヒドのようなアルデヒドの樹脂状縮合物（ｒｅｓｉｎｏｕｓ  ｃｏｎｄｅｎｓａｔｅ）および一価フェノールまたは多価フェノールのいずれかとの反応により得られるエポキシ
ノボラック化合物である。
【００５４】
別の態様では、エポキシ樹脂はポリ（Ｎ−グリシジル）化合物またはポリ（Ｓ−グリシジル）化合物である。ポリ（Ｎ−グリシジル）化合物は、例えばエピクロロヒドリンと少なくとも２つのアミン水素原子を含有するアミンとの反応生成物の脱塩化水素反応により得られる。これらのアミンは例えばｎ−ブチルアミン、アニリン、トルイジン、ｍ−キシリレンジアミン，ビス（４−アミノフェェニル）メタンまたはビス（４−メチルアミノフェニル）メタンであることができる。ポリ（Ｎ−グリシジル）化合物の他の例には、エチレンウレアまたは１，３−プロピレンウレアのようなシクロアルキレンウレアのＮ，Ｎ’−ジグリシジル誘導体、および５，５−ジメチルヒダントインのようなヒダントインのＮ，Ｎ’−ジグリシジル誘導体を含む。ポリ（Ｓ−グリシジル）化合物の例は、ジチオールから誘導されるジ−Ｓ−グリシジル誘導体、例えばエタン−１，２−ジチオールまたはビス（４−メルカプトメチルフェニル）エーテルである。
【００５５】
また１，２−エポキシド基が異なるヘテロ原子または官能基に結合しているエポキシ含有化合物を使用することも可能である。これらの化合物の例には４−アミノフェノールのＮ，Ｎ，Ｏ−トリグリシジル誘導体、サリチル酸のグリシジルエーテル／グリシジル  エステル、Ｎ−グリシジル−Ｎ’−（２−グリシジルオキシプロピル）−５，５−ジメチルヒダントインまたは２−グリシジルオキシ−１，３−ビス（５，５−ジメチル−１−グリシジルヒダントイン−３−イル）プロパンを含む。
【００５６】
他のエポキシド誘導体、例えばビニルシクロヘキセンジオキシド,リモネンジオキシド,リモネンモノオキシド,ビニルシクロヘキセンモノオキシド，３，４−エポキシシクロヘキシルメチルアクリレート，３，４−エポキシ−６−メチルシクロヘキシルメチル９，１０−エポキシステアレートおよび１，２−ビス（２，３−エポキシ−２−メチルプロポキシ）エタンを使用することができる。また考えられるのはエポキシ樹脂用の硬化剤で上に述べたもののようなオキセタンまたはエポキシ含有化合物の液体予備反応付加物（ｌｉｑｕｉｄ  ｐｒｅ−ｒｅａｃｔｅｄ  ａｄｄｕｃｔｓ）の使用である。
【００５７】
エポキシ樹脂系は、安定化剤、改質剤、消泡剤、強化剤、促進剤（ａｃｃｅｌｅｒａｔ
ｏｒ）、共硬化剤（ｃｏ−ｃｕｒｉｎｇ  ａｇｅｎｔｓ）、均展剤、増粘剤、難燃剤、酸化防止剤、顔料、染料、充填剤およびそれらの組み合わせのような通常の添加剤および補助剤をさらに含むことができる。例えばグアニジンまたはその誘導体のような促進剤は、エポキシ樹脂系に使用することができる。グアニジン誘導体の例は、限定するわけではないがジメチルグアニジンまたはテトラメチルグアニジンのようなアルキルグアニジン、またはこれらのいずれかから誘導されるグアニジウム塩を含む。グアニジウム塩の例には、限定するわけではないがグアニジン炭酸塩、グアニジン酢酸塩、およびグアニジン硝酸塩を含む。本開示の利点を有する当業者は、本開示の態様で使用するために適切な添加剤および補助剤を認識するだろう。
【００５８】
本開示のある態様では、エーテルアミン混合物はイソホロンジアミンのような脂環式ジアミンのような共硬化剤の使用を必要としない場合がある。これらの態様では、エポキシ樹脂を製造するために必要な材料はより少なくなり、ならびにより低い硬化温度に達するために必要なエネルギーはより少なくなる。
【００５９】
いったん調製すれば、エポキシ樹脂系は物品の１もしくは複数の表面に適用することができ、例えばエポキシ樹脂系をそれらにはけ塗り、噴霧、浸漬、静電吹付等し、ついで塗装した物品をエポキシ樹脂系の硬化が生じるための適切な条件に供する。
【００６０】
前記エポキシ樹脂系は、いったん調製されかつ／または１もしくは複数の表面に適用されれば、エポキシ樹脂系の硬化を生じるために十分な条件に供されることができる。
【００６１】
１つの態様では、エポキシ樹脂系は室温で実質的に硬化される。驚くことに本開示のエーテルアミン混合物は低粘度を有し、そしてそれを含むエポキシ樹脂系は熱を加えずに約１２時間以内に室温で実質的に硬化することができることが分かった。１つの特定の態様では、エポキシ樹脂系は約２０℃から約３０℃の範囲の温度で、約６から約２４時間、または約６から約２２時間、または約６から約２０時間、または約１２から約２４時間、または約１６から約２２時間、または約６から約１２時間の範囲、あるいは本明細書に設定する範囲の間の任意の期間で実質的に硬化する。
【００６２】
別の態様では、エポキシ樹脂系は高温、例えば約４０℃から約２２０℃の範囲内の温度で硬化する。ある態様では、硬化時間は約２時間から約２４時間であることができ、この間の任意の個別の時間の量を含む。
【００６３】
１つの観点では、本開示はここに開示するエポキシ樹脂を硬化することにより形成される複合材を対象とする。
【００６４】
１つの特定の態様では、エポキシ樹脂系は実質的にメチル３−メトキシプロピオネート（“ＭＭＰ”）および／またはベンジルアルコールを含まない。
【００６５】
本開示はさらに有機ポリイソシアネートを本開示のエーテルアミン混合物と反応させることを含んでなるポリウレアの生成法を対象とする。また本開示は、有機ポリイソシアネートを本開示のエーテルアミン混合物と反応させることにより形成されるポリウレアを対象とする。
【００６６】
有機ポリイソシアネートは、例えば限定するわけではないが当業者に周知な標準的なイソシアネート化合物および組成物を含む。そのような有機ポリイソシアネートの非限定的例には、ＭＤＩ−系の準プレポリマー、例えばＲＵＢＩＮＡＴＥ（商標）９４８０，ＲＵＢＩＮＡＴＥ（商標）９４８４，およびＲＵＢＩＮＡＴＥ（商標）９４９５のブランド品として市販されているものを含み、これらはすべてハンツマンコーポレーション（Ｈｕｎ
ｔｓｍａｎ  Ｃｏｒｐｏｒａｔｉｏｎ）（テキサス州、ウッドランド）またはその代理店から入手可能である。バイエル  マテリアルサイエンス（Ｂａｙｅｒ  ＭａｔｅｒｉａｌＳｃｉｅｎｃｅ）から入手可能なＭＯＮＤＵＲ（商標）ＭＬイソシアネートのような液化ＭＤＩもイソシアネートの全てまたは一部として使用できる。
【００６７】
使用できる他の有機ポリイソシアネートには、当業者に一般的に知られているものを含む。すなわち例えばそれらには米国特許第４，７４８，１９２号明細書（引用により全部、本明細書に編入する）に記載されている種類の脂肪族イソシアネートを含むことができる。したがってそれらは一般に脂肪族ジイソシアネート、およびさらに詳細にはそれらは三量体化またはビウレット形の脂肪族ジイソシアネート、例えばヘキサメチレンジイソシアネート、あるいはテトラアルキルキシレンジイソシアネートの二官能性モノマー、例えばテトラメチルキシレンジイソシアネートである。脂肪族イソシアネートの別の例は、シクロヘキサンジイソシアネートである。他の有用な脂肪族イソシアネートは、米国特許第４，７０５，８１４号明細書（引用により全部、本明細書に編入する）に記載されている。それらには脂肪族ジイソシアネート、例えば１，１２−ドデカンジイソシアネートおよび１，４−テトラメチレンジイソシアネートのような４から１２個の炭素原子をアルキレンラジカルに持つアルキレンジイソシアネートを含む。また記載されるのは、脂環式ジイソシアネート、例えば１，３および１，４−シクロヘキサンジイソシアネート、ならびにこれらの異性体の任意の所望する混合物、１−イソシアナト−３，３，５−トリメチル−５−イソシアナトメチルシクロヘキサン（イソホロンジイソシアネート）；４，４’−，２，２’−および２，４’−ジシクロヘキシルメタンジイソシアネート、ならびに対応する異性体混合物などである。
【００６８】
広い様々な芳香族ポリイソシアネートを使用して、本開示のポリウレアを形成することもできる。一般的な芳香族ポリイソシアネートには、ｐ−フェニレンジイソシアネート，ポリメチレンポリフェニルイソシアネート，２，６−トルエンジイソシアネート，ジアニシジンジイソシアネート，ビトリレンジイソシアネート，ナフタレン−１，４−ジイソシアネート，ビス（４−イソシアナトフェニル）メタン，ビス（３−メチル−３−イソ−シアナトフェニル）メタン，ビス（３−メチル−４−イソシアナトフェニル）メタン，および４，４’−ジフェニルプロパンジイソシアネートを含む。使用できる他の芳香族ポリイソシアネートは、約２から約４の官能性を有するメチレン−架橋ポリフェニルポリイソシアネート混合物である。これら後者のイソシアネート化合物は、一般に対応するメチレン架橋ポリフェニルポリアミンのホスゲン化により生成され、これは通常、塩酸および／または他の酸性触媒の存在下で、ホルムアルデヒドと一級芳香族アミン、例えばアニリンとの反応により生成される。ポリアミンおよびそれらから対応するメチレン架橋ポリフェニルポリイソシアネートの既知の調製法は、文献および多くの特許、例えば米国特許第２，６８３，７３０号；同第２，９５０，２６３号；同第３，０１２，００８号；同第３，３４４，１６２号および同第３，３６２，９７９号明細書に記載され、これらの全ては引用により全部、本明細書に編入する。通常、メチレン架橋ポリフェニルポリイソシアネート混合物は、約２０重量パーセントから約１００重量パーセントのメチレンジフェニルジイソシアネート異性体を含み、残りはより高い官能性およびより高い分子量を持つポリメチレンポリフェニルジイソシアネートである。これらの中で典型的であるのは、約２０重量パーセントから約１００重量パーセントのジフェニルジイソシアネート異性体を含むポリフェニルポリイソシアネート混合物であり、その中の約２０重量パーセントから約９５重量パーセントが４，４’−異性体であり、残りはより高い分子量および約２．１から約３．５の平均官能性を有する官能性のポリメチレンポリフェニルポリイソシアネートである。これらのイソシアネート混合物は既知であり、市販されている材料であり、そして米国特許第３，３６２，９７９号明細書に記載されている方法により調製することができる。好適な芳香族ポリイソシアネートは、メチレンビス（４−フェニルイソシアネート）、または“ＭＤＩ”である。純粋ＭＤＩ，ＭＤＩの準−プレポリマー，修飾された純粋ＭＤＩ
等は、本開示に従いポリウレアを調製するために有用である。純粋ＭＤＩは固体であり、そしてすなわち使用するには不便であることが多いので、ＭＤＩまたはメチレンビス（４−フェニルイソシアネート）系の液体生成物を本明細書では使用する。引用により本明細書に編入する米国特許第３，３９４，１６４号明細書は液体ＭＩ生成物を記載する。より一般的には、ウレトンイミン（ｕｒｅｔｏｎｉｍｉｎｅ）修飾型純粋ＭＤＩも含まれる。この生成物は、蒸留したＭＤＩを触媒の存在下で加熱することにより作られる。液体生成物は、純粋ＭＤＩと修飾ＭＤＩの混合物である。有機ポリイソシアネートという用語は、活性水素含有物質を含むイソシアネートまたはポリイソシアネートの準プレポリマーも含む。
【実施例】
【００６９】
以下に実施例を提供する。しかし本開示は、その応用を以下に開示する具体的実験、結果および研究室での手順に限定するものとは理解されない。むしろ実施例は様々な態様の１つとして提供されるだけであり、そして例示を意味するもので包括的ではない。
【００７０】
エーテルアミン混合物
例示的エーテルアミン混合物は、約３．２７ｋｇ（７．２ｌｂｓ．）の１，４−シクロヘキサンジメタノール（ＣＨＤＭ）および１００ｇのジメチルシクロヘキシルアミン（ＤＭＣＨＡ）を、４ガロンの反応槽釜に加えることにより調製した。ＣＨＤＭおよびＤＭＣＨＡの混合物を窒素下で９０℃に加熱し、次いで３．９９ｋｇ（８．８ｌｂｓ．）のエチレンオキシド（“ＥＯ”）を、９０−１００℃で、４０ｐｓｉｇの最大圧で反応槽にゆっくりと加えた。次いでＣＨＤＭ，ＤＭＣＨＡ，およびＥＯの混合物を１００℃で２から３時間温浸して（ｄｉｇｅｓｔｅｄ）、ＣＨＤＭおよびＥＯの反応からポリエーテルジオールを含有する温浸混合物を形成した。温浸後、温浸混合物の窒素を揮散させ、次いで１００℃の真空に供して余分なＥＯおよびＤＭＣＨＡを除去した。残るポリエーテルジオールを１ガロンの瓶に包装した。ポリエーテルジオールは、３６３のヒドロキシル数、０．０７重量％の水分、および３０９ダルトンの重量平均分子量を有する透明で、流動性の液体であった。
【００７１】
ＣＨＤＭとＥＯの反応からのポリエーテルジオールは、次いで水素およびアンモニアを含む上流反応槽中のニッケル／銅／ジルコニア触媒上で、約２００℃の温度および約２０００ｐｓｉの圧で約２４から３６時間、連続的な還元的アミノ化に供して、１もしくは複数のポリエーテルジアミンを含んでなるエーテルアミン混合物を形成した。エチレン混合物はガロン容器に集め、これは過剰なアンモニアを排気し、そして約１−２ｍｍＨｇにまで吸引して（ｖａｃｕｕｍ  ｓｔｒｉｐｐｅｄ  ｄｏｗｎ）、水および残存アンモニアを除去した。最終的なエチレン混合物は低粘度の大変薄い色の液体で、そして水への完全な溶解性を示した。
【００７２】
さらに分析では、エーテルアミン混合物が５．１７ｍｅｑ．／ｇの全アミン値および９６．４％のアミン変換を示し、そのうちの７８．５％が一級アミンであり、そして２１．５％のほとんどが二級アミンであった。エーテルアミン混合物の重量平均分子量は約６５０ダルトンであり、そして算出されたアミン水素当量（ＡＨＥＷ）は１０９であった。
【００７３】
前記の実施例は４：１のＥＯ対ＣＨＤＭのモル比を説明する。前記と同じ工程をＥＯ対ＣＨＤＭのモル比が２：１および３．３３：１の２つの追加の実施例について使用した。
【００７４】
種々の特性の３例を以下の表１で説明する。３例はＥＯ対ＣＨＤＭのモル比が異なる。
【表１】
2021518467.tif 000005
【００７５】
硬化エポキシ樹脂系
硬化エポキシ樹脂系は、（ｉ）４：１のモル比のＥＯ対ＣＨＤＭを使用して調製した５９ｇの前記エーテルアミン混合物、および（ｉｉ）ハンツマンコーポレーションまたはその代理店の１つ（テキサス州、ウッドランド）から入手可能な１００ｇのＡＲＡＬＤＩＴＥ（商標）６０１０エポキシ樹脂を加えることにより調製した。生じた混合物を透明になるまでスパチュラでよく撹拌し、均一な溶液が形成した。次いでこの均一溶液を、型ならびに添付図を用いて木製表面に流した。一晩、室温で硬化した後、キャスティングおよび木製上の塗膜の両方が透明で、硬い物質となり、これらはアミン―ブラシュまたはウォーター―スポットのような明らかな欠陥が無く、表面には光沢があった。
【００７６】
上記記載から本開示は、目的を遂行するため、そして本明細書に言及し、ならびに本開示に固有の利点に到達するために十分に適合することが明らかである。本開示の例示的態様は開示目的で記載してきたが多数の変更を行うことができ、この変更は当業者に本開示および添付の請求の範囲から逸脱せずに達成できることを容易に連想させると理解されるものである。
【国際調査報告】
2021518467.tif 000009
2021518467.tif 000010
2021518467.tif 000011